(57)【要約】【課題】光学材料に高屈折率、大きな正の異常分散性、高透明性及び高耐熱性を付与し得る光学用樹脂組成物、並びに該光学用樹脂組成物からなる光学材料及び複合光学素子を提供する。【解決手段】少なくとも、分子構造中に硫黄原子を有さない（メタ）アクリレート系重合性化合物と分子構造中にスルフィド結合を有する重合性化合物とからなる光学用樹脂組成物、該光学用樹脂組成物からなる光学材料、並びに、ガラスレンズと該ガラスレンズ上に積層された樹脂レンズとを備え、樹脂レンズは該光学材料から形成されてなる複合光学素子。【選択図】図１
2017082020.tif 000002
【特許請求の範囲】
【請求項１】
少なくとも、分子構造中に硫黄原子を有さない（メタ）アクリレート系重合性化合物と、分子構造中にスルフィド結合を有する重合性化合物とからなる、光学用樹脂組成物。
【請求項２】
前記分子構造中に硫黄原子を有さない（メタ）アクリレート系重合性化合物は、分子構造中に芳香環を１つ以下有する化合物である、請求項１に記載の光学用樹脂組成物。
【請求項３】
重合開始剤が含有されており、
前記重合開始剤は、重量平均分子量が１０００〜２０００のヒドロキシケトン化合物である、請求項１に記載の光学用樹脂組成物。
【請求項４】
請求項１に記載の光学用樹脂組成物からなる、光学材料。
【請求項５】
ガラスレンズと、該ガラスレンズ上に積層された樹脂レンズとを備え、
前記樹脂レンズは、請求項４に記載の光学材料から形成されてなる、複合光学素子。
【請求項６】
前記樹脂レンズは、以下の条件（ａ）を満足する、請求項５に記載の複合光学素子：
ΔＰｇＦ＞０．０４  ・・・（ａ）
ここで、
ΔＰｇＦ：異常分散性
である。
【発明の詳細な説明】
【技術分野】
【０００１】
本開示は、光学用樹脂組成物、光学材料及び複合光学素子に関する。
【背景技術】
【０００２】
光学素子は、透明性以外にも種々の光学特性が求められ、近年特に、適度の屈折率及びアッベ数や、耐熱性を光学材料に付与し得る樹脂組成物の開発が進められている。
【０００３】
特許文献１には、スルフィド結合を有する３官能以上のポリチオール化合物とポリイソシアネート化合物とを反応させて得られたチオウレタンプレポリマー化合物、少なくとも１種の２官能以上の（メタ）アクリレート化合物、及びこれらとラジカル共重合可能な化合物を含有する樹脂組成物が開示されている。
【０００４】
特許文献２には、重合性官能基を有する有機化合物、金属酸化物微粒子、及び重合開始剤を少なくとも含有する有機無機ハイブリッド樹脂組成物が開示されている。
【先行技術文献】
【特許文献】
【０００５】
【特許文献１】特許第３８３０２２７号公報
【特許文献２】特開２０１２−１６２５９５号公報
【発明の概要】
【発明が解決しようとする課題】
【０００６】
本開示は、光学材料に高屈折率、大きな正の異常分散性、高透明性及び高耐熱性を付与し得る光学用樹脂組成物、及び該光学用樹脂組成物からなる光学材料を提供する。また本開示は、ガラスレンズ上に、該光学材料からなる樹脂レンズが積層されたハイブリッドレンズである、複合光学素子を提供する。
【課題を解決するための手段】
【０００７】
本開示における光学用樹脂組成物は、
少なくとも、分子構造中に硫黄原子を有さない（メタ）アクリレート系重合性化合物と、分子構造中にスルフィド結合を有する重合性化合物とからなる
ことを特徴とする。
【０００８】
本開示における光学材料は、
少なくとも分子構造中に硫黄原子を有さない（メタ）アクリレート系重合性化合物と分子構造中にスルフィド結合を有する重合性化合物とからなる光学用樹脂組成物、からなる
ことを特徴とする。
【０００９】
本開示における複合光学素子は、
ガラスレンズと、該ガラスレンズ上に積層された樹脂レンズとを備え、
前記樹脂レンズは、少なくとも分子構造中に硫黄原子を有さない（メタ）アクリレート系重合性化合物と分子構造中にスルフィド結合を有する重合性化合物とからなる光学用樹脂組成物からなる光学材料、から形成されてなる
ことを特徴とする。
【発明の効果】
【００１０】
本開示における光学用樹脂組成物は、光学材料に高屈折率、大きな正の異常分散性、高透明性及び高耐熱性を付与することができる。
【図面の簡単な説明】
【００１１】
【図１】複合光学素子の一例である、実施の形態２に係るハイブリッドレンズの概略構成図
【図２】実施の形態２に係るハイブリッドレンズの製造工程を示す概略説明図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者は、当業者が本開示を充分に理解するために添付図面および以下の説明を提供するのであって、これらによって請求の範囲に記載の主題を限定することを意図するものではない。
【００１４】
（実施の形態１）
以下、実施の形態１について説明する。
【００１５】
［１．光学用樹脂組成物及び光学材料］
光学材料は、後述する実施の形態２に係るハイブリッドレンズ１０を構成している樹脂レンズ（第２レンズ１２）を形成する材料である。
【００１６】
光学材料は、少なくとも、分子構造中に硫黄原子を有さない（メタ）アクリレート系重合性化合物（以下、硫黄非含有（メタ）アクリレートという）と、分子構造中にスルフィド結合を有する重合性化合物（以下、スルフィド化合物という）とで構成される光学用樹脂組成物からなり、これら硫黄非含有（メタ）アクリレートとスルフィド化合物とが共重合し、硫黄非含有（メタ）アクリレート由来の構造単位と、スルフィド化合物由来の構造単位とを有する。
【００１７】
［２．硫黄非含有（メタ）アクリレート］
硫黄非含有（メタ）アクリレートとしては、光学用途において一般的に用いられている、硫黄原子を有さない（メタ）アクリレートを使用することができる。例えば、メチル（メタ）アクリレート、エチル（メタ）アクリレート、シクロヘキシル（メタ）アクリレート、ジシクロペンチル（メタ）アクリレート、イソボルニル（メタ）アクリレート、ボルニル（メタ）アクリレート、フェニル（メタ）アクリレート、ハロゲン置換フェニル（メタ）アクリレート、ベンジル（メタ）アクリレート、α−ナフチル（メタ）アクリレート、β−ナフチル（メタ）アクリレート、ジシクロペンチルオキシエチルアクリレート等の単官能（メタ）アクリレート類；エチレングリコールジメタクリレート、トリエチレングリコールジ（メタ）アクリレート、ポリエチレングリコールジ（メタ）アクリレート、ネオペンチルグリコールジ（メタ）アクリレート、１，４−ブタンジオールジ（メタ）アクリレート、１，６−ヘキサンジオールジ（メタ）アクリレート、水添ジシクロペンタジエニルジ（メタ）アクリレート、エチレンオキサイド変性ビスフェノールＡジ（メタ）アクリレート、トリメチロールプロパントリ（メタ）アクリレート、ペンタエリスリトールテトラ（メタ）アクリレート、テトラメチロールメタンテトラ（メタ）アクリレート、ペンタエリスリトールヘキサ（メタ）アクリレート、ヘキサンジオールジグリシジルエーテルジ（メタ）アクリレート、ジエチレングリコールジグリシジルエーテルジ（メタ）アクリレート等の多官能（メタ）アクリレート類が挙げられ、これらは単独で又は２種以上を同時に用いることができる。
【００１８】
また、前記単官能（メタ）アクリレート類及び多官能（メタ）アクリレート類の他にも、例えば、以下の化学式（２）で表される単官能（メタ）アクリレートや、化学式（１）及び（３）〜（５６）で表される多官能（メタ）アクリレートの少なくとも１種を用いることができる。なお、本開示において「（メタ）アクリ」は「アクリ」又は「メタクリ」を意味する。
【００１９】
【化１】
2017082020.tif 000003
【化２】
2017082020.tif 000004
【化３】
2017082020.tif 000005
【化４】
2017082020.tif 000006
【化５】
2017082020.tif 000007
【化６】
2017082020.tif 000008
【化７】
2017082020.tif 000009
【化８】
2017082020.tif 000010
【化９】
2017082020.tif 000011
【００２０】
硫黄非含有（メタ）アクリレートは、分子構造中に芳香環を１つ以下有する化合物であることが有益である。分子構造中に芳香環を２つ以上有する硫黄非含有（メタ）アクリレートは、４００ｎｍ程度の波長を有する青色光線の吸収性が高く、該分子構造中に芳香環を２つ以上有する硫黄非含有（メタ）アクリレートを用いた光学用樹脂組成物からなる光学材料は、青色光線の透過率が低下し、該光学材料を樹脂レンズとした場合には、黄色を帯びた像が形成される恐れがある。
【００２１】
［３．スルフィド化合物］
前記硫黄非含有（メタ）アクリレートのみからなる重合体、すなわち硫黄非含有（メタ）アクリレート由来の構造単位のみを有する光学材料と比較して、硫黄非含有（メタ）アクリレートとスルフィド化合物との共重合体、すなわち硫黄非含有（メタ）アクリレート由来の構造単位とスルフィド化合物由来の構造単位とを有する光学材料は、屈折率が上昇し、正の異常分散性が大きくなる。また、硫黄非含有（メタ）アクリレートとスルフィド化合物とで構成される光学用樹脂組成物からなる光学材料は、高屈折率及び大きな正の異常分散性だけでなく、高透明性及び高耐熱性も併せて付与される。
【００２２】
スルフィド化合物には特に限定がなく、前記硫黄非含有（メタ）アクリレートとの共重合が可能であればよいが、例えば、一般式（α）：
【化１０】
2017082020.tif 000012
（式中、Ｒ１及びＲ２は、それぞれ独立して、置換基を有していてもよく、硫黄原子を含まない２価の脂肪族炭化水素基、又は置換基を有していてもよく、硫黄原子を含まない２価の芳香族炭化水素基、又は単結合を示し、Ｒ３及びＲ４は、それぞれ独立して、水素原子又はメチル基を示す）で表されるスルフィド化合物が挙げられる。
【００２３】
前記Ｒ１及びＲ２を示す、置換基を有していてもよく、硫黄原子を含まない２価の脂肪族炭化水素基としては、例えば、酸素原子を含む置換基を有していてもよく、硫黄原子を含まない、直鎖状、分枝鎖状又は環状の、アルキレン基、アルケニレン基、アルキニレン基等が挙げられる。また、置換基を有していてもよく、硫黄原子を含まない２価の芳香族炭化水素基としては、例えば、酸素原子を含む置換基を有していてもよく、硫黄原子を含まない、ベンゼン環、ナフタレン環等を含む２価の炭化水素基等が挙げられ、具体的には、例えば、式（α−１）：
【化１１】
2017082020.tif 000013
又は式（α−２）：
【化１２】
2017082020.tif 000014
で表される２価の基が挙げられる。
【００２４】
これらの中では、得られる光学用樹脂組成物による屈折率、正の異常分散性及び耐熱性の向上効果が大きいという点で、以下の化学式（５７）、（５８）及び（５９）で表されるスルフィド化合物を用いることが有益であり、加えて透明性の向上効果も大きいという点で、化学式（５７）及び（５８）で表される、分子構造中に芳香環を１つ以下有するスルフィド化合物を用いることが有益である。スルフィド化合物として分子構造中に芳香環を１つ以下有する化合物を用いた光学用樹脂組成物からなる光学材料は、青色光線の透過率が低下する恐れがなく、該光学材料を樹脂レンズとした場合に、黄色を帯びた像が形成される恐れもない。
【００２５】
【化１３】
2017082020.tif 000015
【００２６】
スルフィド化合物の量には特に限定がなく、目的とする光学材料の屈折率、正の異常分散性、透明性等の光学特性に応じ、スルフィド化合物と共重合させる硫黄非含有（メタ）アクリレートとの比率を考慮して適宜調整すればよいが、例えば、光学用樹脂組成物全量の７０重量％以下、さらには５０重量％以下であることが有益であり、光学用樹脂組成物全量の５重量％以上、さらには８重量％以上であることが有益である。
【００２７】
［４．重合開始剤］
光学材料は、光学用樹脂組成物を少なくとも構成する硫黄非含有（メタ）アクリレートとスルフィド化合物とを共重合させてなるものであり、後述する実施の形態２のように、この光学材料を硬化させ、図２に示す第１レンズ１１上に第２レンズ１２を積層してハイブリッドレンズ１０を形成するので、光学用樹脂組成物には重合開始剤が含有されることが有益である。
【００２８】
重合開始剤の種類には特に限定がなく、用いる硫黄非含有（メタ）アクリレート及びスルフィド化合物の種類に応じて適宜選択すればよいが、例えば、アセトフェノン系、ベンゾイン系、ベンゾフェノン系、チオキサン系、アシルフォスフィンオキサイド系等の公知の光ラジカル重合開始剤を用いることができる。これらの中でも、光学材料へのより高屈折率及び大きな正の異常分散性の付与が可能であるという点から、重量平均分子量が１０００〜２０００のヒドロキシケトン化合物を用いることが有益である。重合開始剤の量にも特に限定がなく、例えば、光学用樹脂組成物全量の１〜５重量％であることが有益である。
【００２９】
［５．共重合体］
光学用樹脂組成物を少なくとも構成する硫黄非含有（メタ）アクリレートとスルフィド化合物とを共重合させることにより、共重合体を得ることができるが、その方法には特に限定がない。例えば、少なくとも硫黄非含有（メタ）アクリレートとスルフィド化合物とからなるモノマー混合物に、例えば前記光ラジカル重合開始剤を添加し、充分に撹拌して均質なモノマー混合液を調製した後、紫外線、可視光線等を照射し、適宜温度、時間を調整して重合反応させればよい。
【００３０】
共重合体の分子量は、光学材料に、高屈折率及び大きな正の異常分散性が付与されるだけでなく、高透明性及び高耐熱性も併せて付与される効果が充分に発現される限り特に限定はないが、重量平均分子量が２００〜１０００程度であることが有益である。
【００３１】
（実施の形態２）
以下、実施の形態２について図面を参照しながら説明する。
【００３２】
［１．ハイブリッドレンズ］
図１は、実施の形態２に係るハイブリッドレンズの概略構成図である。ハイブリッドレンズレンズ１０は、第１レンズ１１と第２レンズ１２とで構成されている。ハイブリッドレンズ１０は、複合光学素子の一例である。
【００３３】
第１レンズ１１は、ガラスレンズの一例であり、ガラス材料から形成されている。第１レンズ１１は、両凸形状のレンズである。
【００３４】
第２レンズ１２は、樹脂レンズの一例であり、実施の形態１に係る光学材料から形成されている。第２レンズ１２は、第１レンズ１１の一方の光学面上に積層されている。
【００３５】
［２．異常分散性］
異常分散性ΔＰｇＦは、個々の材料のｄ線（波長５８８ｎｍ）におけるアッベ数νｄに対応する正常分散ガラスの標準線上の点とその材料の部分分散比ＰｇＦとの偏差である。部分分散比ＰｇＦは、以下の式（ｂ）にて定義される。
ＰｇＦ＝（ｎｇ−ｎＦ）／（ｎＦ−ｎＣ）  ・・・（ｂ）
ここで、
ｎｇ：材料のｇ線（波長４３６ｎｍ）における屈折率、
ｎＦ：材料のＦ線（波長４８６ｎｍ）における屈折率、
ｎＣ：材料のＣ線（波長６５６ｎｍ）における屈折率
である。
【００３６】
本実施の形態２に係る樹脂レンズ、すなわち第２レンズ１２は、以下の条件（ａ）を満足することが有益である。
ΔＰｇＦ＞０．０４  ・・・（ａ）
ここで、
ΔＰｇＦ：異常分散性
である。
【００３７】
なお、屈折率、アッベ数、ΔＰｇＦの測定には、プリズムカップラー（Ｍｅｔｒｉｃｏｎ社製、ＭＯＤＥＬ  ２０１０）を用いることができる。
【００３８】
［３．製造方法］
ハイブリッドレンズ１０の製造方法について、図面を用いて説明する。ここでは、光学材料を構成する光学用樹脂組成物を紫外線硬化性アクリル系樹脂組成物とする。
【００３９】
図２は、実施の形態２に係るハイブリッドレンズの製造工程を示す概略説明図である。まず、第１レンズ１１を成形する。ガラスレンズの一例である第１レンズ１１には特に限定がなく、第１レンズ１１は、射出成形、プレス成形等の公知の製造方法を用いて成形される。
【００４０】
図２（ａ）に示すように、ディスペンサー２０を用い、成形型２１の成形面に光学材料２３を吐出する。
【００４１】
次に、図２（ｂ）に示すように、光学材料２３の上方から第１レンズ１１を載せ、光学材料２３が所定の厚みになるまで押し広げる。そして、成形型２１を回転台（図示せず）に載せて回転させる。
【００４２】
そして、図２（ｃ）に示すように、第１レンズ１１の上方から光源２２にて紫外線を照射し、光学材料２３を硬化させることにより、ガラスレンズである第１レンズ１１上に、樹脂レンズである第２レンズ１２が積層された、複合光学素子であるハイブリッドレンズ１０が得られる。
【００４３】
以上のように、本出願において開示する技術の例示として、実施の形態１及び２を説明した。しかしながら、本開示における技術は、これに限定されず、適宜、変更、置き換え、付加、省略などを行った実施の形態にも適用可能である。
【実施例】
【００４４】
以下に、本実施の形態に係る実施例と、比較例とを示す。なお、本開示はこれらの実施例に限定されるものではない。
【００４５】
各実施例及び比較例の結果は、後の表１に示す。各樹脂レンズの光学特性は、プリズムカップラー（Ｍｅｔｒｉｃｏｎ社製、ＭＯＤＥＬ  ２０１０）を用いて測定した。表１中、ｎｄはｄ線における屈折率であり、透過率（％Ｔ）は波長４００ｎｍの光線の透過率である。
【００４６】
＜実施例１＞
化学式（１）で表される化合物（以下、硫黄非含有化合物Ａという）０．７２４９ｇと、化学式（５７）で表される化合物（以下、スルフィド化合物Ａという）０．０８０３ｇとに、重合開始剤としてＩｒｇａｃｕｒｅ１８４（ＢＡＳＦ社製、１−ヒドロキシシクロヘキシルフェニルケトン、重量平均分子量２０４、以下、光重合開始剤ａという）０．０２５０ｇを添加し、これらを充分に撹拌して均質なモノマー混合液である光学用樹脂組成物を調製した。このモノマー混合液に、ＵＶ照射装置（ウシオ電機（株）製、ＳＰ−９）にてＵＶ光（８０ｍＷ／ｃｍ２・９０ｓｅｃ）を照射し、重合反応を促進して得られた共重合体である光学材料を硬化させ、さらに約８０℃で約１時間加熱して樹脂レンズのサンプル（厚み５０μｍ）を作製した。なお、以下の実施例２〜７及び比較例１においても、同じ手順でサンプルを作製した。
【００４７】
表１に示すように、実施例１のサンプルは、１．６２を超える高屈折率を有し、条件（ａ）を満足する、大きな正の異常分散性を示し、透過率が８６％を超えて、高透明性及び高耐熱性である。したがって、実施例１のサンプルは、ハイブリッドレンズに適用可能であることが分かった。
【００４８】
＜実施例２＞
実施例１において、硫黄非含有化合物Ａの量を０．５６３８ｇに、スルフィド化合物Ａの量を０．２４０９ｇに、光重合開始剤ａの量を０．０２４９ｇに各々変更したほかは、実施例１と同様にして実施例２のサンプルを作製した。
【００４９】
表１に示すように、実施例２のサンプルは、１．６４を超える高屈折率を有し、条件（ａ）を満足する、大きな正の異常分散性を示し、透過率が８６％を超えて、高透明性及び高耐熱性である。したがって、実施例２のサンプルは、ハイブリッドレンズに適用可能であることが分かった。
【００５０】
＜実施例３＞
実施例１において、硫黄非含有化合物Ａの量を０．４０７８ｇに、スルフィド化合物Ａの量を０．４０７８ｇに、光重合開始剤ａの量を０．０２６５ｇに各々変更したほかは、実施例１と同様にして実施例３のサンプルを作製した。
【００５１】
表１に示すように、実施例３のサンプルは、１．６６を超える高屈折率を有し、条件（ａ）を満足する、大きな正の異常分散性を示し、透過率が８５％を超えて、高透明性及び高耐熱性である。したがって、実施例３のサンプルは、ハイブリッドレンズに適用可能であることが分かった。
【００５２】
＜実施例４＞
実施例１において、硫黄非含有化合物Ａの量を０．２６０５ｇに、スルフィド化合物Ａの量を０．６０５２ｇに、光重合開始剤ａの量を０．０２６７ｇに各々変更したほかは、実施例１と同様にして実施例４のサンプルを作製した。
【００５３】
表１に示すように、実施例４のサンプルは、１．６８を超える高屈折率を有し、条件（ａ）を満足する、大きな正の異常分散性を示し、透過率が８３％を超えて、高透明性及び高耐熱性である。したがって、実施例４のサンプルは、ハイブリッドレンズに適用可能であることが分かった。
【００５４】
＜実施例５＞
実施例２において、硫黄非含有化合物Ａの量を０．５６３５ｇに、スルフィド化合物Ａ０．２４０９ｇを化学式（５８）で表される化合物（以下、スルフィド化合物Ｂという）０．２４０８ｇに、光重合開始剤ａの量を０．０２４８ｇに各々変更したほかは、実施例２と同様にして実施例５のサンプルを作製した。
【００５５】
表１に示すように、実施例５のサンプルは、１．６３を超える高屈折率を有し、条件（ａ）を満足する、大きな正の異常分散性を示し、透過率が８６％を超えて、高透明性及び高耐熱性である。したがって、実施例５のサンプルは、ハイブリッドレンズに適用可能であることが分かった。
【００５６】
＜実施例６＞
実施例３において、硫黄非含有化合物Ａの量を０．４０７５ｇに、スルフィド化合物Ａ０．４０７８ｇを化学式（５９）で表される化合物（以下、スルフィド化合物Ｃという）０．４０７６ｇに、光重合開始剤ａの量を０．０２６４ｇに各々変更したほかは、実施例３と同様にして実施例６のサンプルを作製した。
【００５７】
表１に示すように、実施例６のサンプルは、１．６７を超える高屈折率を有し、条件（ａ）を満足する、大きな正の異常分散性を示し、透過率が８０％を超えて、高透明性及び高耐熱性である。したがって、実施例６のサンプルは、ハイブリッドレンズに適用可能であることが分かった。
【００５８】
＜実施例７＞
実施例３において、光重合開始剤ａ０．０２６５ｇをオリゴ［２−ヒドロキシ−２−メチル−１−（４−（１−メチルビニル）フェニル）プロパノン］（重量平均分子量１５００、以下、光重合開始剤ｂという）０．０２６５ｇに変更したほかは、実施例３と同様にして実施例７のサンプルを作製した。
【００５９】
表１に示すように、実施例７のサンプルは、１．６６を超える高屈折率を有し、条件（ａ）を満足する、大きな正の異常分散性を示し、透過率が８４％を超えて、高透明性及び高耐熱性である。したがって、実施例７のサンプルは、ハイブリッドレンズに適用可能であることが分かった。
【００６０】
なお、実施例７のサンプルは、高分子量の光重合開始剤ｂを用いて得られたものであるので、実施例３のサンプルよりもさらに、高屈折率を有し、大きな正の異常分散性を示している。
【００６１】
＜比較例１＞
実施例１において、硫黄非含有化合物Ａの量を１．００００ｇに、光重合開始剤ａの量を０．０３１０ｇに各々変更し、スルフィド化合物Ａを使用しなかったほかは、実施例１と同様にして比較例１のサンプルを作製した。
【００６２】
表１に示すように、比較例１のサンプルと実施例１〜６のサンプルとを比較すると、実施例１〜６のサンプルは、比較例１のサンプルの高い透過率をほぼ維持しながら、屈折率が、比較例１のサンプルよりもかなり高くなっており、しかも正の異常分散性も、比較例１のサンプルよりもかなり大きくなっている。したがって、比較例１のサンプルとは異なり、スルフィド化合物を用いた実施例１〜６のサンプルから、高屈折率、大きな正の異常分散性、高透明性及び高耐熱性を有するハイブリッドレンズを得ることが可能であることが分かった。
【００６３】
特に実施例１〜３及び５のサンプルは、分子構造中に芳香環を１つ以下有するスルフィド化合物を用い、かつ該スルフィド化合物の量を光学用樹脂組成物全量の５０重量％以下として得られたものであるので、波長４００ｎｍの光線の透過率が８５％を超えて極めて高く、実施例１〜３及び５のサンプルから、より高透明性を有するハイブリッドレンズを得ることが可能であることが分かった。
【００６４】
【表１】
2017082020.tif 000016
【００６５】
以上のように、本開示における技術の例示として、実施の形態を説明した。そのために、添付図面および詳細な説明を提供した。
【００６６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６７】
また、上述の実施の形態は、本開示における技術を例示するためのものであるから、特許請求の範囲またはその均等の範囲において種々の変更、置き換え、付加、省略などを行うことができる。
【産業上の利用可能性】
【００６８】
本開示は、レンズ、プリズム等の光学素子用の材料に好適に用いることができる。
【符号の説明】
【００６９】
１０  ハイブリッドレンズ
１１  第１レンズ
１２  第２レンズ
２０  ディスペンサー
２１  成形型
２２  光源
２３  光学材料
【図１】
2017082020.tif 000017
【図２】
2017082020.tif 000018